이어서 탄소 나노 튜브 네트워크 형성 용 물 분산 액 을 박리 성 기판 인 자외선 투과성 을 갖 는 미처리 PET 필름 ( 토요 방 적 주식회사 제조 ) 에 탄소 나노 튜브 의 단위 면적 당 질량 이 6 . 9 × 10 - 3 g / m 2 가 되 도록 바 코터 에서 코팅 후 130 ℃ 에서 1 분 건조 하 여 , 박리 성 기판 상 에 탄소 나노 튜브 네트워크 층 을 형성 했 다 . 이어 탄소 나노 튜브 네트워크 층 에 남 아 있 는 디 몰 N 과 BYK 348 을 물 로 흘려 보내 도록 하 기 위해 물 에 5 분 간 침지 하 고 물 에서 꺼낸 후 5 분 간 상온 에서 방치 하 여 물기 를 제거 하 고 , 또한 130 ℃ 에서 1 분 간 건조 하 여 탄소 나노 튜브 네트워크 층 을 표면 에 갖 는 박리 성 기판 인 PET 필름 을 얻 었 다 . 이 탄소 나노 튜브 네트워크 층 을 표면 에 갖 는 박리 성 기판 을 온도 20 ℃, 습도 50 % 항온 항 습기 에서 30 분 간 놓아두 었 다 .